(57)【要約】【課題】金属核から有機物を脱離させて金属核を均一に焼結させる温度を大幅に低減させるか、または無機金属化合物を含む中心部から有機物を脱離させて該中心部を金属化させる温度を大幅に低減させて、はんだによる接合の代替に応用できるようにする。【解決手段】炭酸銀とミリスチルアルコールとを共存させ、７０℃以上、１４０℃未満の温度Ｔ（℃）で、下記の式（１）が成立する時間ｔ（ｈ）に亘って加熱して製造された、銀と有機物が反応して有機金属化合物が生成されることなく、中心部の周りを有機物が被覆する複合型ナノ粒子であって、該粒子のＴＧ測定を行った時、昇温中に粒子の重量の急激な減少開始が１４０℃以上、１９０℃未満で生じ、かつ最終的に残留する銀成分の含有率が５０〜９９％であることを特徴とする複合型ナノ粒子。        ７．８５≦（Ｔ＋２７３）（２０＋ｌｏｇｔ）×１０−３≦７．９８    （１）【選択図】図３
2008063668.tif 000002
【特許請求の範囲】
【請求項１】
炭酸銀とミリスチルアルコールとを共存させ、
７０℃以上、１４０℃未満の温度Ｔ（℃）で、下記の式（１）が成立する時間ｔ（ｈ）に亘って加熱して製造された、銀と有機物が反応して有機金属化合物が生成されることなく、中心部の周りを有機物が被覆する複合型ナノ粒子であって、
該粒子のＴＧ測定を行った時、昇温中に粒子の重量の急激な減少開始が１４０℃以上、１９０℃未満で生じ、かつ最終的に残留する銀成分の含有率が５０〜９９％であることを特徴とする複合型ナノ粒子。
７．８５≦（Ｔ＋２７３）（２０＋ｌｏｇｔ）×１０−３≦７．９８    （１）
【請求項２】
炭酸銀とミリスチルアルコールとを共存させ、
７０℃以上、１４０℃未満の温度Ｔ（℃）で、下記の式（１）が成立する時間ｔ（ｈ）に亘って加熱して製造された、銀と有機物が反応して有機金属化合物が生成されることなく、中心部の周りを有機物が被覆する複合型ナノ粒子であって、
該粒子をＸ線回折法によって定性的に分析・同定した時に得られる回折Ｘ線の強度スペクトラム平面上で読取れる炭酸銀と銀の回折Ｘ線のピーク強度比が、１８：１から１９：１の範囲内に検出されることを特徴とする複合型ナノ粒子。
７．８５≦（Ｔ＋２７３）（２０＋ｌｏｇｔ）×１０−３≦７．９８    （１）
【請求項３】
炭酸銀とミリスチルアルコールとを共存させ、
７０℃以上、１４０℃未満の温度Ｔ（℃）で、下記の式（１）が成立する時間ｔ（ｈ）に亘って加熱して製造された、銀と有機物が反応して有機金属化合物が生成されることなく、中心部の周りを有機物が被覆する複合型ナノ粒子であって、
該粒子を加熱した時に発生するガスの分析・同定を大気雰囲気中２８０℃で８ｍｉｎ加熱の手順でＧＣ−質量法によって行った時、下記の表１に示すような形態の各成分の強度ピーク比が検出されることを特徴とする複合型ナノ粒子。
７．８５≦（Ｔ＋２７３）（２０＋ｌｏｇｔ）×１０−３≦７．９８    （１）
【表１】
2008063668.tif 000007
【請求項４】
前記温度Ｔは１２０℃で、前記時間ｔは１〜２ｈであることを特徴とする請求項１乃至３のいずれかに記載の複合型ナノ粒子。
【請求項５】
前記温度Ｔは、８０〜１２０℃で、前記時間ｔは１〜２４ｈであることを特徴とする請求項１乃至３のいずれかに記載の複合型ナノ粒子。
【請求項６】
前記複合型ナノ粒子は、所定温度に昇温して所定時間保持することによって、該複合型ナノ粒子に含まれる非金属成分が脱離し、残留した銀成分が焼結反応を起して焼結体を形成することを特徴とする請求項１乃至５のいずれかに記載の複合型ナノ粒子。
【請求項７】
前記所定温度は、少なくとも２００℃以上であることを特徴とする請求項６記載の複合型ナノ粒子。
【請求項８】
前記複合型ナノ粒子は、部材の接合用に充当する接合材料の主材として使用されることを特徴とする請求項１乃至７のいずれかに記載の複合型ナノ粒子。
【請求項９】
前記複合型ナノ粒子は、電気部品や半導体装置の電極を接合するのに使用される接合材料の主材として使用されることを特徴とする請求項１乃至７のいずれかに記載の複合型ナノ粒子。
【発明の詳細な説明】
【技術分野】
【０００１】
本発明は、複合型ナノ粒子（複合型金属ナノ粒子または複合型無機金属化合物ナノ粒子）に係り、特に半導体装置の電極間等を接合するのに使用される接合材料の主材として用いられる複合型ナノ粒子に関する。
【背景技術】
【０００２】
半導体装置や電気・電子部品の小型化に伴い、粒径が１００ｎｍ以下の金属粒子、所謂、金属ナノ粒子の半導体装置等への応用可能性が注目を集めている。この金属ナノ粒子の半導体装置等への応用としては、例えば、金属ナノ粒子を含む微量液体による配線形成や導電性ペーストに関するものが挙げられる。
【０００３】
従来、半導体装置の実装工程に於ける各種デバイスの基板への接合や、大電力の半導体装置の電極間接合等に広く用いられるＳｎ−Ｐｂ系はんだは、環境保全の観点等から、鉛を含まないもので代替することが求められている。Ｓｎ−Ｐｂ系はんだのうち、通常の６０％Ｓｎ−４０％Ｐｂ等の低温はんだは、主として、Ｓｎ−Ａｇ−Ｃｕ系の無鉛はんだによって、これを代替する技術がほぼ確立されている。しかしながら、融点が３００℃程度のＳｎ−９５％Ｐｂ系の高温はんだは、これを代替する無鉛組成のはんだ材料の目途が未だ立っていないのが現状である。そこで、Ｓｎ−９５％Ｐｂ系の高温はんだを、金属ナノ粒子または無機金属化合物ナノ粒子を核とした複合型ナノ粒子を主材とする接合材料で代替し、ナノ粒子自体が持つ低温焼結性に基づく接合を行うことによって、高温はんだ使用を全廃出来れば、その利点は著しく大きなものとなると考えられる。
【０００４】
一般的に金属ナノ粒子は、その粒径が小さくなるにしたがって、バルクの材料とは異なる性質を帯びることが知られている。これは、金属ナノ粒子の場合、１個のナノ粒子に含まれる原子のうち表面に露出しているものの割合が、バルクの場合に比べて遙かに大きいためであると考えられる。この金属ナノ粒子の代表的な性質の一つとして、焼結の起る温度がある。表２は、２０〜５０ｎｍ程度の粒径の各種金属ナノ粒子の焼結開始温度を示す（一ノ瀬昇、尾崎義治、賀集誠一郎、「超微粒子技術入門」（１９８８.７  オーム社）参照）。
【表２】
2008063668.tif 000003
【０００５】
表２で明らかなように、金属ナノ粒子は、通常、工業的に用いられる粉体よりも著しく低い温度で焼結を開始することがわかる。このような金属ナノ粒子の低温焼結性を利用して、低温での部材の接合に金属ナノ粒子を応用することで、電気部品や半導体装置等の接合材料として多用されている鉛入りはんだを代替する可能性が大きいと考えられる。
【０００６】
一方、金属ナノ粒子は、一般に表面の活性が著しく高いので、常温でも金属ナノ粒子同士が接近して引合い、凝集してしまう傾向を持っている。そして、金属ナノ粒子が一旦凝集を起せば、粒子は粗大化してしまうので、金属ナノ粒子としてのユニークな特性は急速に失われる。このため、金属ナノ粒子を半導体の微細配線形成や極細径ビアの埋込み等に応用することは、一般に困難であると考えられていた。
【０００７】
このため、個々の金属ナノ粒子の周囲を有機物からなる被覆で囲んで保護するようにした複合型金属ナノ粒子が開発されている。この有機物で金属ナノ粒子の表面を被覆して保護する方法としては、（１）物理的手段によって、金属ナノ粒子を形成する途中で、粒子同士が衝突して凝集を起す前に、個々の粒子表面に溶剤被覆膜を形成する方法、及び（２）液相系内に溶媒、金属塩、保護剤及び還元剤などを共存させ、これを加熱することによる方法の２つの方法が一般に知られている。
【０００８】
（１）の物理的手段による金属ナノ粒子の生成を経由する方法では、主としてガス中で、原料金属を蒸発させる必要があり、このため生産性が低く、コストの高いプロセスにつながりやすいという欠点がある。一方、（２）の液相法では、大気圧下での粒子原料の液状化を伴いながら、複合型金属ナノ粒子を形成するので、（１）の方法に比べ、安価で量産性のあるプロセスを容易に構築できる利点がある。
【０００９】
（２）の方法を使用したものとして、例えばステアリン酸銀を原料とし、これを窒素ガス雰囲気中で２５０℃に加熱することによって複合型銀ナノ粒子を生成するようにした方法が提案されている（例えば、特許文献１参照）。この場合、図１に示すように、例えば平均粒径ｄ２が５ｎｍ程度の金属（銀）成分からなる金属核２２の周りを、厚さｈ２が１．５ｎｍ程度の有機物２４で被覆した複合型銀ナノ粒子２０が生成される。この複合型銀ナノ粒子２０は、金属核（金属成分）２２の表面から有機物２４を脱離させて、金属核２２同しを均一に焼結させるのに、少なくとも２５０℃以上の温度が必要で、これを主材とした接合材料の接合温度も２５０℃以上となることがわかっている。これは、有機物２４が金属核２２と反応し、金属（銀）を内部に取込んだ有機金属化合物を介して、有機物２４が金属核２２の表面に化学的に結合しており、このため、結合エネルギも大きく、この結合を解いて有機物２４を金属核２２から脱離させるのに、高い温度（エネルギ）を必要とするためであると考えられる。
【００１０】
また、金属塩とアルコール系有機物とを共存させて、アルコール系有機物の分解開始温度以上の加熱を行うことによって、前述と同様に、複合型銀ナノ粒子を生成することが提案されている（例えば、特許文献２参照）。この場合、例えば平均粒径７〜１０ｎｍ程度の金属（銀）成分からなる金属核の周りを厚さ１．５ｎｍ程度の有機物で被覆した複合型銀ナノ粒子が生成される。この複合型銀ナノ粒子も、前述と同様に、金属核の表面から有機物を脱離させて、金属核を均一に焼結させるのに、少なくとも２５０℃以上の温度が必要で、これを主材とした接合材料の接合温度も２５０℃以上となることがわかっている。これも、前述と同様に、有機物が金属核の表面に有機金属化合物を介して化学的に結合しているためであると考えられる。
【００１１】
【特許文献１】特開平１０−１８３２０７号公報
【特許文献２】国際公開第０１／７０４３５号パンフレット
【発明の開示】
【発明が解決しようとする課題】
【００１２】
従来の複合型金属ナノ粒子にあっては、金属核から有機物を脱離させて、金属核を均一に焼結させるのに、少なくとも約２５０℃以上の温度が必要であり、この複合型金属ナノ粒子を主材とした接合材料の接合温度も約２５０℃以上となる。このため、半導体装置や電気部品の接合等で多用されている、はんだ接合に必要とされる加熱温度（接合温度）が２００℃内外の現状から判断すると、従来の複合型金属ナノ粒子を主材とした接合材料では、接合に要する温度が高過ぎる。
【００１３】
本発明は上記事情に鑑みてなされたもので、金属核から有機物を脱離させて金属核を均一に焼結させる温度を大幅に低減させるか、または無機金属化合物を含む中心部から有機物を脱離させて該中心部を金属化させる温度を大幅に低減させて、はんだによる接合の代替に応用できるようにした複合型ナノ粒子を提案することを目的とする。
【課題を解決するための手段】
【００１４】
本発明の複合型ナノ粒子は、中心部が金属成分からなり、該金属成分の周りを物理吸着的に結合した有機物で取囲んでいる。
このように、中心部の金属成分（金属核）の周りを物理吸着的に結合した有機物で取囲んだ構造にあっては、有機物は、化学的な結合とは異なり、金属成分の表面に緩く結合されており、このため、有機物が有機金属化合物を介して化学的に金属成分（金属核）の周囲に強固に結合した従来の複合型金属ナノ粒子に比べ、遙かに低い温度で、かつ低いエネルギで有機物を金属成分（金属核）の表面から脱離させることができる。
【００１５】
本発明の複合型ナノ粒子は、中心部が金属成分からなり、該金属成分の周りを、熱脱離開始温度が１４０℃以上で、１９０℃未満の有機物で取囲んでいる。
このように、中心の金属成分の周りを取囲む有機物の該金属成分からの熱脱離開始温度を１４０℃以上で、１９０℃未満とすることで、この複合型ナノ粒子（複合型金属ナノ粒子）を、例えば接合材料の主材として使用した場合、接合温度を２００℃内外とすることができる。これによって、半導体装置や電気部品の接合等で多用されている、加熱温度（接合温度）が２００℃内外のはんだによる接合を、この複合型ナノ粒子を応用した方法で代替することができる。
【００１６】
本発明の複合型ナノ粒子は、中心部が金属成分からなり、該金属成分の周りを、脱離エネルギが金属原子１個当り０.３ｅＶ以下の有機物で取囲んでいる。
このように、中心の金属成分の周りを取囲む有機物の該金属成分からの脱離エネルギを金属原子１個当たり０．３ｅＶ以下とすることで、有機物が有機金属化合物を介して化学的に金属成分（金属核）の周囲に結合した従来の複合型金属ナノ粒子に比べ、遙かに低いエネルギで有機物を金属成分（金属核）の表面から脱離させることができる。
前記有機物は、炭素、水素及び酸素のみからなることが好ましい。
【００１７】
複合型ナノ粒子の有機物に窒素（Ｎ）や硫黄（Ｓ）等のように、炭素（Ｃ），水素（Ｈ）または酸素（Ｏ）以外の元素を含む場合、有機物を金属成分から脱離させても、有機物中に含まれるＮまたはＳ成分が金属成分を焼結させた焼結金属中に残留し、その結果、導電性等に悪影響を及ぼす場合がある。複合型ナノ粒子として、有機物にＮやＳが含まれないものを使用することで、有機物の脱離後にＮやＳが残留する現象をなくし、これによって、ＮやＳ成分の残留による導電率の低下等の悪影響をなくすことができる。
【００１８】
前記金属成分はＡｇからなる。
前記金属成分の含有量は全体の５０〜９９重量％である。
前記中心部の平均粒径は、１〜１００ｎｍであることが好ましい。
複合型ナノ粒子の中心部（金属成分）の粒径が変化しても、これを取囲む有機物被覆の厚さは基本的に同じであり、このため、金属成分と有機物の重量比は、金属成分の粒径によって変化する。すなわち、金属成分の粒径が小さ過ぎると、全体に占める有機物の比率が相対的に高まり、その結果、焼成した場合に有機物の金属成分からの脱離を速やかに行うことは困難となる。一方、金属成分の粒径が大きくなり過ぎれば、金属ナノ粒子としての特徴は急速に失われ、例えば接合で不可欠の低温焼結性を維持することが困難となる。つまり、金属粒子の焼結開始温度は粒径が小さくなると低下することが知られているが、その効果が現れ始めるのは１００ｎｍ以下である。２０ｎｍ以下になるとその効果が顕著となり、特に１０ｎｍ以下になると焼結開始温度が大きく低下する。従って、利用面を考えると、中心部（金属成分）の平均粒径は、１〜２０ｎｍであるのが好ましく、５〜１５ｎｍであるのが特に好ましい。
【００１９】
本発明の複合型ナノ粒子は、中心部に少なくとも無機金属化合物を含み、該中心部の周りを物理吸着的に結合した有機物で被覆している。
従来の金属ナノ粒子の場合は、裸のままでは化学的に極めて活性であり、有機物で被覆することによって安定化させる必要がある。この発明の複合型ナノ粒子（複合型無機金属化合物ナノ粒子）の場合は、中心部に比較的低温で熱分解する無機金属化合物を含んでおり、物理吸着程度の弱い結合力で該中心部の周囲を有機物で被覆するだけで安定な状態となる。このため従来の複合型金属ナノ粒子より低い２００℃前後の温度で金属化させることが出来る。
【００２０】
前記有機物は、炭素、水素及び酸素のみからなることが好ましい。有機物は、物理吸着程度の弱い結合力で金属無機化合物を含む中心部を被覆すれば足りるので、窒素や硫黄など金属元素に対して強い結合力を有する元素を含む官能基を持つ必要はない。また、炭素、水素及び酸素のみからなる有機物を使用することで、金属無機化合物を金属化させた際に窒素や硫黄が金属中に残留する恐れもない。
前記無機金属化合物は炭酸銀からなり、金属元素は銀である。
【００２１】
本発明の複合型ナノ粒子は、炭酸銀とミリスチルアルコールとを共存させ、７０℃以上、１４０℃未満の温度Ｔ（℃）で、下記の式（１）が成立する時間ｔ（ｈ）に亘って加熱して、銀と有機物が反応して有機金属化合物が生成されることなく、中心部の周りを有機物が被覆することによって製造される。
７．８５≦（Ｔ＋２７３）（２０＋ｌｏｇｔ）×１０−３≦７．９８    （１）
【００２２】
このように、例えば炭酸銀（無機金属塩）とミリスチルアルコール（有機物質）とを７０℃以上、１４０℃未満の温度で所定時間、例えば１２０℃の温度で２ｈ加熱・保持することで、有機物が金属成分（銀）または無機金属化合物（炭酸銀）に化学的に結合されることなく、金属成分または無機金属化合物に物理吸着的に結合された複合型ナノ粒子を生成することができる。なお、炭酸銀（無機金属塩）とミリスチルアルコール（有機物質）を、上記限界範囲を超える１４０℃の温度で２ｈ加熱・保持した場合には、有機物が金属成分（銀）または無機金属化合物（炭酸銀）と反応して有機金属化合物が生成され、金属成分または無機金属化合物に有機金属化合物を介して化学的に強固に結合された複合型ナノ粒子が生成される。
【発明の効果】
【００２３】
本発明の複合型ナノ粒子によれば、中心部（金属成分及び／または無機金属化合物）を取囲んで保護する有機物は、中心部の表面に物理吸着的に、つまり化学的な結合とは異なり、中心部の表面に緩く結合されている。このため、有機物が化学的に金属成分（金属核）の周囲に結合した従来の複合型金属ナノ粒子に比べ、遙かに低い温度で、例えば１４０℃以上、１９０℃未満の加熱で有機物を中心部から脱離させることができる。これによって、半導体装置や電気部品の接合等で多用されている、加熱温度（接合温度）が２００℃内外のはんだによる接合を、この複合型ナノ粒子を応用した方法で代替することができる。
【発明を実施するための最良の形態】
【００２４】
以下、本発明の実施の形態を図面を参照して説明する。
図２は、本発明の複合型ナノ粒子（複合型金属ナノ粒子）を模式的に示す。図２に示すように、この複合型ナノ粒子１０は、中心部が金属成分（金属核）１２からなり、この金属成分１２の周りを物理吸着的に結合した有機物１４で取囲んだ構成をしている。この有機物１４は、金属成分１２の保護皮膜としての役割を果たすもので、このように、金属成分１２の周囲を有機物１４で被覆することにより、金属成分１２同士が凝集する傾向が小さく、分散安定性が優れた複合型金属ナノ粒子１０が構成される。
【００２５】
このように、中心部の金属成分（金属核）１２の周りを物理吸着的に結合した有機物１４で取囲んだ構造にあっては、有機物１４は、化学的な結合とは異なり、金属成分１２の表面に緩く結合されている。このため、図１に示す、有機物２４が、有機金属化合物を介して化学的に金属成分（金属核）２２の周囲に強固に結合した従来の複合型金属ナノ粒子２０に比べ、遙かに低い温度で、かつ低いエネルギで有機物１４を金属成分（金属核）１２の表面から脱離させることができる。
【００２６】
この複合型ナノ粒子１０の有機物１４の金属成分１２表面からの熱脱離開始温度は、１４０℃以上、１９０℃未満である。このように、中心部の金属成分１２の周りを取囲む有機物１４の該金属成分１２からの熱脱離開始温度を１４０℃以上で、１９０℃未満とすることで、この複合型ナノ粒子１０を、例えば接合材料の主材として使用した場合、この接合温度を約２００℃とすることができる。これによって、半導体装置や電気部品の接合等で多用されている、加熱温度（接合温度）が２００℃内外のはんだによる接合を、この複合型ナノ粒子１０を応用した方法で代替することができる。
【００２７】
また、この複合型金属ナノ粒子１０の有機物１４の金属成分１２表面からの脱離エネルギは、金属原子１個当り０.３ｅＶ以下である。これにより、この脱離エネルギを、図１に示す、従来の複合型金属ナノ粒子２０における有機物２４の金属成分（金属核）２２の表面からの脱離エネルギに比べ、著しく小さくすることができる。
【００２８】
有機物１４は、炭素（Ｃ）、水素（Ｈ）及び酸素（Ｏ）からなる。このように、複合型金属ナノ粒子１０の有機物１４に窒素（Ｎ）や硫黄（Ｓ）等が含まれないようにすることで、有機物１４を金属成分１２から脱離させた後、金属部分にＮやＳが残留し、これによって、金属成分１２を焼結することによって得られる焼結金属の導電率が、残留するＮやＳ成分によって低下してしまうことを防止することができる。
【００２９】
金属成分１２は、Ａｇからなる。また、金属成分１２の含有量は５０〜９９重量％である。金属成分（中心部）１２の平均粒径ｄ１は、一般的には、１〜１００ｎｍである。
【００３０】
ここで、複合型金属ナノ粒子１０の金属成分１２の粒径ｄ１が変化しても、これを取囲む有機物１４の被覆厚さｈ１は基本的に同じであり、このため、金属成分１２と有機物１４の重量比は、金属成分１２の粒径ｄ１によって変化する。すなわち、金属成分１２の粒径ｄ１が小さ過ぎると、全体に占める有機物１４の比率が相対的に高まり、その結果、焼成した場合に有機物１４の金属成分１２からの脱離を速やかに行うことは困難となる。一方、金属成分１２の粒径ｄ１が大きくなり過ぎれば、金属ナノ粒子としての特徴は急速に失われ、接合で不可欠の低温焼結性も維持することが困難となる。つまり、金属成分１２の焼結開始温度は粒径ｄ１が小さくなると低下することが知られているが、その効果が現れ始める粒径ｄ１は１００ｎｍ以下である。粒径が２０ｎｍ以下になるとその効果が顕著となり、特に１０ｎｍ以下になると焼結開始温度が大きく低下する。従って、利用面を考えると、金属成分（金属核）１２の平均粒径ｄ１は、１〜２０ｎｍであるのが好ましく、５〜１５ｎｍであるのが特に好ましい。
【００３１】
図３は、本発明の複合型ナノ粒子（複合型無機金属化合物ナノ粒子）を模式的に示す。図３に示すように、この複合型ナノ粒子３０は、中心部３２が金属成分（金属核）３４と該金属成分３４の周囲を包囲する無機金属化合物３６からなり、この無機金属化合物３６の周りを物理吸着的に結合した有機物３８で取囲んだ構成をしている。この有機物３８は、保護皮膜としての役割を果たすもので、このように、中心部３２の周囲を有機物３８で被覆することにより、凝集する傾向が小さく、分散安定性が優れた複合型ナノ粒子３０が構成される。
【００３２】
このように、中心部３２の無機金属化合物３６の周りを物理吸着的に結合した有機物３８で取囲んだ構造にあっては、有機物３８は、化学的な結合とは異なり、無機金属化合物３６の表面に緩く結合されている。このため、従来の複合型金属ナノ粒子２０（図１参照）に比べ、遙かに低い温度で、かつ低いエネルギで有機物３８を無機金属化合物３６の表面から脱離させることができる。
【００３３】
この複合型ナノ粒子３０の有機物３８の無機金属化合物３６表面からの熱脱離開始温度、及び無機金属化合物３６の熱分解開始温度は、１４０℃以上、１９０℃未満である。このように、有機物３８の無機金属化合物３６表面からの熱脱離開始温度、及び無機金属化合物３６の熱分解開始温度を１４０℃以上で、１９０℃未満とすることで、この複合型ナノ粒子３０を、例えば接合材料の主材として使用した場合、この接合温度を約２００℃とすることができる。
【００３４】
有機物３８は、前述と同様に、炭素（Ｃ）、水素（Ｈ）及び酸素（Ｏ）からなる。
無機金属化合物３６は炭酸銀からなる。金属元素は銀である。
ここで、複合型ナノ粒子３０の中心部３２の粒径ｄ３は、前述の例と同様に、一般には１００ｎｍ以下であるが、１〜２０ｎｍであるのが好ましく、５〜１５ｎｍであるのが特に好ましい。
【００３５】
図４は、本発明の複合型ナノ粒子（複合型無機金属化合物ナノ粒子）を模式的に示す。図４に示すように、この複合型ナノ粒子４０は、中心部４２が金属成分４４と無機金属化合物４６の混合物からなり、この中心部４２の周りを物理吸着的に結合した有機物４８で取囲んだ構成をしている。この有機物４８は、保護皮膜としての役割を果たすもので、このように、中心部４２の周囲を有機物４８で被覆することにより、凝集する傾向が小さく、分散安定性が優れた複合型ナノ粒子４０が構成される。
【００３６】
このように、金属成分４４と無機金属化合物４６の混合物からなる中心部４２の周りを物理吸着的に結合した有機物４８で取囲んだ構造にあっては、有機物４８は、化学的な結合とは異なり、金属成分４４及び無機金属化合物４６の表面に緩く結合されている。このため、従来の複合型金属ナノ粒子２０に比べ、遙かに低い温度で、かつ低いエネルギで有機物４８を中心部４２の表面から脱離させることができる。
【００３７】
この複合型ナノ粒子３０の有機物４８の中心部４２からの熱脱離開始温度、及び無機金属化合物４６の熱分解開始温度は、１４０℃以上、１９０℃未満である。このように、有機物４８の中心部４２からの熱脱離開始温度、及び無機金属化合物４６の熱分解開始温度を１４０℃以上で、１９０℃未満とすることで、この複合型ナノ粒子４０を、例えば接合材料の主材として使用した場合、この接合温度を約２００℃とすることができる。
【００３８】
有機物４８は、前述と同様に、炭素（Ｃ）、水素（Ｈ）及び酸素（Ｏ）からなる。また、無機金属化合物４６は炭酸銀からなる。更に、複合型ナノ粒子４０の中心部４２の粒径ｄ４は、前述の例と同様に、一般には１００ｎｍ以下であるが、１〜２０ｎｍであるのが好ましく、５〜１５ｎｍであるのが特に好ましい。
【００３９】
図５は、図２に示す複合型ナノ粒子１０の生成反応のモデルの一例を示す。
【００４０】
先ず、原料たる金属塩としての炭酸銀と有機物質としてのミリスチルアルコールとを均一に混合する。このミリスチルアルコールの融点は、３６．４℃であり、常温では固体である。そして、この炭酸銀とミリスチルアルコールの混合物を、炭酸銀が分解して金属（銀）ナノ粒子が生成され、金属（銀）ナノ粒子と有機物が反応を起して有機金属化合物が生成されることなく、金属（銀）ナノ粒子の周りに有機物が物理吸着的に結合されるように、所定の温度、例えば７０℃以上で、１４０℃未満の所定の温度に加熱して、この温度を一定時間保持する。例えば、炭酸銀とミリスチルアルコールの混合物を１２０℃で２ｈ加熱・保持する。
【００４１】
これによって、この例によれば、図２において、金属（銀）成分１２の平均粒径ｄ１が約９ｎｍ、有機物１４の被覆厚さｈ１が約１．５ｎｍで、この有機物１４が金属（銀）成分１２の周りを物理的吸着によって結合した複合型ナノ粒子（複合型金属（銀）ナノ粒子）１０が生成される。複合型金属（銀）ナノ粒子の生成機構は、以下のように考えられる。
【００４２】
＜複合型金属（銀）ナノ粒子の生成＞
ミリスチルアルコールは３６．４℃で融解し、炭酸銀はこの溶融したミリスチルアルコール中に分散する。そして、例えば、１２０℃の加熱によって、炭酸銀は、先ず次式（２）のように分解する。
Ａｇ２ＣＯ３  →  Ａｇ２Ｏ＋ＣＯ２    （２）
式（２）の反応による生成物は、ある程度の粒子サイズをなしているが、この場合、原料の炭酸銀（Ａｇ２ＣＯ３）が一定の大きさの核をなし、その周囲を酸化銀（Ａｇ２Ｏ）で包囲された形態をとっている。
【００４３】
更に、この加熱・保持に伴って、コアを構成するＡｇ２ＣＯ３が、式（２）の反応を起しつつ、順次微細な粒子に分裂する。この反応を繰返すことによって、最終的に分子状態のＡｇ２Ｏが生成される（分子分散状態）。その直後、分子状のＡｇ２Ｏは、簡単に還元されて原子状銀（銀原子）が生成され、この原子状銀は、短時間で凝集して一定サイズ、例えば９ｎｍ程度の銀ナノ粒子にまで成長する。つまり、原子状銀は、活性なため、単独で分散した状態では不安定であり、このため、複数の原子状銀が凝集して一定のサイズの凝集体に成長する。これは、系を加熱していることによって、ミリスチルアルコールが常時蒸発しているため、時間の経過と共に銀濃度が高まり、いずれ系内に銀濃度が高い状態、すなわち銀の過飽和状態が生じ、その結果、不可避的に系内で均一核生成を起すためである。これは、冷却中に溶融金属中で凝固の核生成が起る均一核生成と類似の現象と考えられる。
【００４４】
ここで、原子状銀が一定数凝集することによって、一定サイズの粒子の核が形成される。熱活性化過程によって、核の大きさが一定の臨界値以上に到達したものは、その後安定的に凝集・成長を続け、ある平衡的な大きさ（例えば９ｎｍ）の金属（銀）ナノ粒子に到達する。
【００４５】
銀粒子が凝集するのは、系全体の表面エネルギの総和を減少させるためであるが、一定の大きさに成長した時点で、周囲に存在する有機物の作用によって成長が停止し、銀ナノ粒子の表面が有機物で覆われた状態となる。これによって、原子状銀や銀粒子同士の凝集・合体は停止し、ミリスチルアルコール中に独立に分散した複合型銀ナノ粒子が生成される。
【００４６】
すなわち、ナノ粒子表面に金属が露出している場合、ナノ粒子表面の巨大な表面エネルギによって、即座に高速度でナノ粒子の凝集が開始されるが、一定のサイズまでナノ粒子の成長が進むと、相対的な成長速度が低下（安定成長）し、周囲の有機物との間の相互作用の方が活発に起るようになり、金属ナノ粒子の表面は、有機物によって被覆・保護される。こうして出来た複合型銀ナノ粒子は、独立・分散した形態で、ミリスチルアルコール中に存在する。
【００４７】
＜粒子成長の温度依存性＞
ここで、加熱温度と粒子成長の関係を考察する。加熱温度が高いと、金属（銀）粒子の核発生頻度が増大するので、核発生はより多くの場所で起る。その結果、核は多数個形成され、それぞれが周囲の原子状銀を取込んで成長していくので、周囲の原子状銀は、早期に減少・枯渇し、銀粒子の成長は早期に停止してしまう。したがって、それぞれの銀ナノ粒子の大きさは小さくなる。つまり、もともと小さい核から成長が始まるので、成長後の粒子サイズも低温の場合より小さくなる。
【００４８】
逆に低い温度で加熱・保持を行う場合は、粒子の核発生頻度が低くなり、系内に発生する核数は相対的に少なくなる。このため、少ない核が周囲の原子状銀を大量に取込み、この結果、それぞれの銀粒子は大きなサイズになるまで成長出来ることになる。この現象を、図６のナノ粒子の生成温度と粒径（平均値）の相関（アレニウス（Arrhenius）による計算値と実測値の関係）として示す。
【００４９】
以上のように、この方法によって製造される金属粒子の粒径は、加熱・保持温度が高いほど小さくなる。これは、液中に過飽和状態で存在する金属原子から熱活性化過程によって金属核が生成・成長して行く機構が働くことと符合している。
【００５０】
実際に使う粒子の粒径をどの程度にするかは、粒子を適用する分野や用途によって決める必要がある。例えば、触媒を目的として使う場合、表面積の合計が多いほど効果が大きいので、粒径は小さいほどよい。一方、接合部材として本粒子を用いる場合、接合時に有機物の殻を効率よく分解し除去する必要がある。このため、金属焼結を迅速に起すためには、粒子サイズを極度に小さくするのは不都合である。これは、有機物を分解し離脱させるためには、これと反応する酸素との結合を起すことが必要であって、この酸素の供給及び反応で生じたガスを拡散させるための流路を確保することが不可欠なためである。すなわち、粒子サイズが過度に小さいと粒間の隙間も小さくなるので、気体の出入りが困難になるという弊害を生む。したがって、適度なサイズを選択するのが良い。
【００５１】
＜有機物による保護被覆の挙動＞
前述のように、金属（銀）粒子の周囲が有機物によって被覆されて保護された状態になると、粒子としての成長は停止する。この有機物は、Ｃ−Ｈ−Ｏからなる直鎖型の構造をとっており、有機物が金属粒子に物理吸着的に結合した形態をとっている。つまり、この例によれば、例えば炭酸銀とミリスチルアルコールの混合物を１２０℃で２ｈ加熱・保持することによって、図２に示す、金属（銀）成分１２の周りを物理吸着的に結合した有機物１４で取囲んだ複合型ナノ粒子（複合型金属（銀）ナノ粒子）１０を生成することができる。
【００５２】
図２に示す複合型ナノ粒子（複合型金属（銀）ナノ粒子）１０は、炭酸銀が完全に分解した時に生成される。しかし、製造条件とのかねあいで、図７に示すように、炭酸銀の分解途中で銀の凝集を起す場合には、未分解の炭酸銀粒子が銀粒子の周囲に付着して、図３に示す、中心部３２が金属成分（金属核）３４と該金属成分３４の周囲を包囲する無機金属化合物３６からなり、この無機金属化合物３６の周りを物理吸着的に結合した有機物３８で取囲んだ構成の複合型ナノ粒子（複合型無機金属化合物ナノ粒子）３０が生成される。
【００５３】
つまり、無機金属塩と有機物質とを共存させ、無機金属塩の少なくとも一部が有機物質と反応を起して有機金属化合物が生成されることなく、無機金属塩ないしその熱分解により生成された無機金属化合物を含む中心部の周りに有機物質が物理吸着的に結合されるように無機金属塩と有機物質を所定の温度に加熱し一定時間保持することで、少なくとも無機金属化合物を含む中心部の周りを、化学的結合ではなく、物理吸着的に結合した有機物で取囲んだ構造の複合型ナノ粒子（複合型無機金属化合物ナノ粒子）を生成することができる。
【００５４】
これに対して、例えば炭酸銀とミリスチルアルコールの混合物を上記よりも高温の１４０℃で２ｈ加熱・保持すると、有機物は徐々に変化する。すなわち、有機物は、前述のように、形成当初、Ｃ−Ｈ−Ｏからなる直鎖型の構造をとっているが、所定温度より高い温度に一定時間以上保持されることによって、有機物と金属との相互作用が進行し、有機金属化合物が支配的に存在するようになると考えられる。すなわち、元来物理吸着していた有機物が、有機金属化合物へと変質する。
【００５５】
つまり、炭酸銀とミリスチルアルコールの混合物を１２０℃で２ｈ加熱・保持するだけでは、有機金属化合物の生成に至ることはなく、有機物は弱く吸着した物理吸着状態を維持するが、１４０℃×２ｈの加熱・保持を行えば、吸着した有機物と金属が反応を起して有機金属化合物を生成し、複雑な構造の被覆を持つ複合型金属ナノ粒子を形成することになる。以上の機構によって、１２０℃×２ｈの加熱・保持と、１４０℃×２ｈの加熱・保持とでは全く異なる複合型金属ナノ粒子が生成される。
【００５６】
ここで、前述のようにして、１２０℃×２ｈの加熱・保持によって生成した複合型銀ナノ粒子（本発明）と、１４０℃×２ｈの加熱・保持によって生成した複合型銀ナノ粒子（比較例）の熱分解曲線（ＤＴＡ曲線及びＴＧ曲線）を図８（ａ）及び８（ｂ）に示す。なお、図８（ａ）及び図８（ｂ）に示す熱分解曲線を求めた時の昇温速度は、５℃／ｍｉｎである。
【００５７】
図８（ａ）及び８（ｂ）で明らかなように、ＤＴＡ曲線では、図８（ａ）に示す本発明では、約１８０℃で、図８（ｂ）に示す比較例では、約２２０℃でピーク（発熱反応）がそれぞれ生じており、この温度付近で有機物の金属成分（金属核）表面からの脱離及び／または分解が生じていると考えられる。つまり、本発明にあっては、比較例に比べて、ピーク温度が約４０℃も低い。しかも、本発明では、ピークが非常にシャープに生じているが、比較例にあっては、ピークの幅が広範囲に拡がっている。
【００５８】
これにより、１２０℃×２ｈの加熱・保持によって生成した本発明は、１４０℃×２ｈの加熱・保持によって生成した比較例に比べ、有機物が遙かに低温で分解・蒸散され、銀成分（銀核）から脱離する。また、そのために必要な脱離エネルギが銀原子１個当り０.３ｅＶと極めて小さく、従来例のそれの１／８程度となっている。しかも、粒子特性の均一度が高い（曲線のピークがシャープに発現しているため）ということが明らかとなっている。これは、複合型銀ナノ粒子の低温焼結性を応用する接合には極めて好都合な特性と言える。
【００５９】
また、ＴＧ曲線では、図８（ａ）に示す本発明の方が、図８（ｂ）に示す比較例に比べて、重量減少が遙かに急激に生じており、有機物の脱離が急速に生じることを示している。これは、本発明による複合型銀ナノ粒子の粒子径を含む粒子特性の均一度が高く、系内が所定の温度に到達した瞬間に殆ど全部の粒子で一斉に有機物の脱離が始まることを示している。これに対して、比較例の複合型銀ナノ粒子では、少なくとも粒子特性の均一度が本発明のそれより劣っており、このために、全ての有機物が金属成分（金属核）から脱離を開始するのに余計な時間がかかることを示す。均一な金属焼結を起すためには、有機物が短時間で金属成分（金属核）から脱離することが必須条件なので、本発明の複合型銀ナノ粒子は、比較例のそれを接合に応用する上での不都合を解消し、良好な接合を起すために好適なものとなっている。
【００６０】
図８（ａ）は、１２０℃×２ｈの加熱・保持条件で、通常の温度管理レベル、つまり保持温度の制御偏差を±０．５℃以内として生成した複合型ナノ粒子の熱分解曲線を示している。１２０℃×２ｈの加熱・保持条件で、通常の温度管理レベルより遙かに厳しく、±０．１℃以内の制御偏差となるような温度管理を行って生成した複合型ナノ粒子の熱分解曲線を図９に示す。
【００６１】
図９から明らかなように、ＤＴＡ曲線におけるピーク温度は、約１７８℃で、図８（ａ）に示すそれとほぼ同じであるにも拘わらず、曲線のピークは著しく幅が狭くなっており、その温度でのＴＧ曲線の変化挙動も極めて急激なものとなっている。これは、厳格な保持温度管理を行うことによって生成した複合型ナノ粒子は、その粒子特性の均一度が極めて高くなることに起因すると考えられ、高品質の接合に使用するのに好適となる。
【００６２】
図１０は、図９に示すのと同様に、１２０℃×２ｈの加熱・保持条件で、±０．１℃以内の制御偏差となるような温度管理を行って生成した複合型ナノ粒子（供試材）の構成物質をＸ線回折法によって定性的に分析・同定したときのスペクトルを示す。図１０から、この複合型ナノ粒子は、少なくとも炭酸銀と金属銀を共に含む、複合型無機金属化合物ナノ粒子の形態を有していることが判る。
【００６３】
なお、エネルギレベルの違いに起因して、Ｘ線回折法では有機物の検出は不可能である。
そこで、この複合型ナノ粒子（複合型無機金属化合物ナノ粒子）の有機物層を調べるため、試料の加熱によるＧＣ（ガスクロマトグラフィー）−質量分析・同定を行った。図１１は、その結果の一例を示す。図１１から明らかなように、有機物の主成分は、分子式中にＣを１４個有するアルコール＝テトラデカノールと判明した。
テトラデカノール（ミリスチルアルコールの別称）は、有機物全体の６０ｗｔ％程度を占めており、これは原料として用いたミリスチルアルコールから由来したものであると考えられる。
【００６４】
更に、本発明の複合型ナノ粒子と従来の複合型ナノ粒子との間の大きな違いとして、有機物質に対する分散性の違いを指摘することが出来る。すなわち、比較例の複合型ナノ粒子は、トルエン等の溶剤に均一に分散させることが出来る。ところが、本発明の複合型ナノ粒子は、有機物質に対する分散性が無いことを特徴としている。なお、本発明の複合型金属ナノ粒子は、界面活性剤を加えた水には分散可能性を持っている。
【００６５】
＜温度×時間効果＞
以上述べたように、保持時間を２ｈで一定とした場合、加熱・保持温度が１２０℃（本発明）と１４０℃（比較例）では全く異なる性質の複合型銀ナノ粒子が生じる。これは主として金属核の周囲に存在する有機物の被覆形態の本質的違いに基づくと考えられる。つまり、このように、わずか２０℃の温度の違いで、化学反応速度が急激に増加して、大きく性状の異なる結果を得られるのは、有機物の被覆形成機構が熱活性化過程によって引き起こされ、図５において、粒子生成時間の大半は、有機物被覆の形成・変化（吸着・有機金属化合物形成等）に費消されているためであると考えられる。
【００６６】
熱活性化過程の効果を定量的に記述する温度時間パラメータ（ラーソン・ミラーパラメータλ）を次式（３）によって計算すると、表３のようになる。原子の拡散を典型例とする熱活性化過程が根底にある現象においては、反応の進行量がＴ１（Ｃ＋ｌｏｇｔ）の形のパラメータで表示されることがわかっており、この値が同じならば、同じ性質、状態に到達しているという一般的法則が成り立っている。そこで、式（３）に示すλをラーソン・ミラーパラメータとして熱活性化による反応量の指標として用いることが多い。
λ＝Ｔ１（２０＋ｌｏｇｔ）×１０−３    （３）
〔Ｔ１：加熱温度（Ｋ）、ｔ：保持時間（ｈ）〕
【００６７】
【表３】
2008063668.tif 000004
【００６８】
表３で明らかなように１００℃×１４ｈ、と１２０℃×２ｈの加熱・保持の場合のラーソン・ミラーパラメータλは、夫々共に７.９８と等しい値を示すが、１４０℃×２ｈの加熱・保持の場合、ラーソン・ミラーパラメータλは、８.３８と前者よりも遙かに大きな値を示しており、この加熱・保持時間効果によって有機金属化合物を形成したと考えられる。
【００６９】
言い換えると、複合型ナノ粒子という同じ範疇にあっても、λ≦７.９８（１２０℃×２ｈ、１００℃×１４ｈ）の場合、有機金属化合物は生じないが、少なくとも、λ＝８.３８（１４０℃×２ｈ）以上の熱履歴を受ければ、有機金属化合物の生成反応が生じ、その結果、前述のような著しい粒子性状の差異が生起されることになる。したがって、ラーソン・ミラーパラメータλの大小は有機金属化合物形成の有無と符合している。
なお、式（３）では定数Ｃの値として金属の高温変形でよく使われる２０を用いているが、原子の拡散が素過程になるという点で有機金属化合物形成の場合も類似の扱いが出来ると仮定している。
【００７０】
このように、有機金属化合物が形成される反応が起きる条件を考慮することによって、所望の性状の複合型銀ナノ粒子を得るためには、ラーソン・ミラーパラメータλが、少なくとも７.９８以下となるような加熱・保持を行うことが必要となる。実用的な加熱操作（昇温・保持）としては、例えば加熱温度１２０℃で２ｈ保持の処理を行うのが適当であり、１２０℃以上では、現象の進行速度が高まるので、有機金属化合物を生成するリスクが大きくなる。
【００７１】
一方、表３から明らかなように、加熱温度が１００℃のように低くなると、保持時間を著しく長くとる必要を生じるので、製造時間が長引くことになって、不経済なプロセスとなり易い。したがって、加熱温度が８０〜１２０℃程度で、保持時間が１〜２４ｈ程度の範囲内で、ラーソン・ミラーパラメータλが７.９８以下となるような加熱・保持条件を満足しながら、現実的に実行可能な温度・保持時間を選定することが望ましい。
【００７２】
表４は、前述のように、炭酸銀とミリスチルアルコールを１２０℃×２ｈの加熱・保持することによって生成した複合型銀ナノ粒子（本発明）と、同じく１４０℃×２ｈの加熱・保持することによって生成した複合型銀ナノ粒子（比較例１）と、ステアリン酸銀を原料とし、これを窒素ガス雰囲気中で２５０℃に加熱することによって生成した複合型銀ナノ粒子（比較例２）の製造条件、特性及びこれらを接合材料の主材として使用した時の接合開始温度を示す。
【００７３】
【表４】
2008063668.tif 000005
【００７４】
本発明と比較例１の結果から明らかなように、わずか２０℃の生成温度の違いによって、有機物の熱脱離温度、及び接合開始温度が大きく異なっており、本発明による複合型銀ナノ粒子の優位性が明らかとなっていることが判る。
表５は、本発明の実施にあたり加熱温度と加熱時間を変化して製造する場合の比較を示す。
【００７５】
【表５】
2008063668.tif 000006
【００７６】
表５の製造条件は、いずれもラーソン・ミラーパラメータλ＝７.８５（一定）としている。表５に示すように、製造時の加熱温度、保持時間が異なっても、ラーソン・ミラーパラメータλが等しいので、同じ形態の粒子が生成し、有機物の熱脱離温度が１８０℃程度と、互いに等しくなっていることを確認している。
【００７７】
図１２は、本発明における製造時の加熱温度・保持時間によって、有機物の熱脱離温度がどのように変化するかを示す。図１２は、熱分析曲線（ＴＧ曲線）の第１ピーク相当温度を横軸の値としてプロットして作成している。
図１２によって、製造時の加熱温度・保持時間の有機物脱離性に及ぼす影響を定量的に見積ることが可能となる。
【図面の簡単な説明】
【００７８】
【図１】従来の複合型金属ナノ粒子を模式的に示す図である。
【図２】本発明の複合型ナノ粒子（複合型金属ナノ粒子）を模式的に示す図である。
【図３】本発明の複合型ナノ粒子（複合型無機金属化合物ナノ粒子）を模式的に示す図である。
【図４】本発明の複合型ナノ粒子（複合型無機金属化合物ナノ粒子）を模式的に示す図である。
【図５】本発明の複合型ナノ粒子の生成反応のモデルの一例を示すフローチャートである。
【図６】ナノ粒子の生成温度と粒径（平均値）の相関をアレニウスによる計算値と実測値の関係として示すグラフである。
【図７】本発明の複合型ナノ粒子の生成反応のモデルの他の例を示すフローチャートである。
【図８】図８（ａ）は、本発明の複合型ナノ粒子の熱分析曲線（ＤＴＡ曲線及びＴＧ曲線）を示すグラフで、図８（ｂ）は、比較例の複合型金属（銀）ナノ粒子の熱分析曲線（ＤＴＡ曲線及びＴＧ曲線）を示すグラフである。
【図９】本発明の複合型ナノ粒子の熱分析曲線を示すグラフである。
【図１０】本発明の複合型ナノ粒子（供試材）の構成物質をＸ線回折法によって定性的に分析・同定したときのスペクトラムを示す図である。
【図１１】本発明の複合型ナノ粒子（供試材）の加熱によるＧＣ（ガスクロマトグラフィー）−質量分析・同定を行って得られたスペクトラムである。
【図１２】本発明の複合型ナノ粒子生成時の加熱温度・保持時間と有機物の熱脱離温度の関係を示すグラフである。
【符号の説明】
【００７９】
１０  複合型ナノ粒子（複合型金属（銀）ナノ粒子）
１２  金属成分
１４  有機物
３０，４０  複合型ナノ粒子（複合型無機金属化合物ナノ粒子）
３２，４２  中心部
３４，４４  金属成分
３６，４６  無機金属化合物
３８，４８  有機物
【図１】
2008063668.tif 000008
【図２】
2008063668.tif 000009
【図３】
2008063668.tif 000010
【図４】
2008063668.tif 000011
【図５】
2008063668.tif 000012
【図６】
2008063668.tif 000013
【図７】
2008063668.tif 000014
【図８】
2008063668.tif 000015
【図９】
2008063668.tif 000016
【図１０】
2008063668.tif 000017
【図１１】
2008063668.tif 000018
【図１２】
2008063668.tif 000019
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
炭酸銀とミリスチルアルコールとを共存させ、
７０℃以上、１４０℃未満の温度Ｔ（℃）で、下記の式（１）が成立する時間ｔ（ｈ）に亘って加熱して製造された、銀と有機物が反応して有機金属化合物が生成されることなく、銀成分と炭酸銀からなる中心部の周りを有機物が被覆する複合型ナノ粒子であって、
銀成分の含有率が全体の５０〜９９重量％であることを特徴とする複合型ナノ粒子。
７．８５≦（Ｔ＋２７３）（２０＋ｌｏｇｔ）×１０−３≦７．９８    （１）
【請求項２】
炭酸銀とミリスチルアルコールとを共存させ、
７０℃以上、１４０℃未満の温度Ｔ（℃）で、下記の式（１）が成立する時間ｔ（ｈ）に亘って加熱して製造された、銀と有機物が反応して有機金属化合物が生成されることなく、銀成分と炭酸銀からなる中心部の周りを有機物が被覆する複合型ナノ粒子であって、
該粒子をＸ線回折法によって定性的に分析・同定した時に得られる回折Ｘ線の強度スペクトラム平面上で炭酸銀と銀の回折Ｘ線が読取れることを特徴とする複合型ナノ粒子。
７．８５≦（Ｔ＋２７３）（２０＋ｌｏｇｔ）×１０−３≦７．９８    （１）
【請求項３】
炭酸銀とミリスチルアルコールとを共存させ、
７０℃以上、１４０℃未満の温度Ｔ（℃）で、下記の式（１）が成立する時間ｔ（ｈ）に亘って加熱して製造された、銀と有機物が反応して有機金属化合物が生成されることなく、銀成分と炭酸銀からなる中心部の周りを有機物が被覆する複合型ナノ粒子であって、
有機物の主成分がテトラデカノールであることを特徴とする複合型ナノ粒子。
７．８５≦（Ｔ＋２７３）（２０＋ｌｏｇｔ）×１０−３≦７．９８    （１）
【請求項４】
前記温度Ｔは１２０℃で、前記時間ｔは１〜２ｈであることを特徴とする請求項１乃至３のいずれかに記載の複合型ナノ粒子。
【請求項５】
前記温度Ｔは、８０〜１２０℃で、前記時間ｔは１〜２４ｈであることを特徴とする請求項１乃至３のいずれかに記載の複合型ナノ粒子。
【請求項６】
前記複合型ナノ粒子は、所定温度に昇温して所定時間保持することによって、該複合型ナノ粒子に含まれる炭酸銀成分が脱離し、残留した銀成分が焼結反応を起して焼結体を形成することを特徴とする請求項１乃至５のいずれかに記載の複合型ナノ粒子。
【請求項７】
前記所定温度は、少なくとも２００℃以上であることを特徴とする請求項６記載の複合型ナノ粒子。
【請求項８】
前記複合型ナノ粒子は、部材の接合用に充当する接合材料の主材として使用されることを特徴とする請求項１乃至７のいずれかに記載の複合型ナノ粒子。
【請求項９】
前記複合型ナノ粒子は、電気部品や半導体装置の電極を接合するのに使用される接合材料の主材として使用されることを特徴とする請求項１乃至７のいずれかに記載の複合型ナノ粒子。
【手続補正２】
【補正対象書類名】明細書
【補正対象項目名】全文
【補正方法】変更
【補正の内容】
【発明の詳細な説明】
【技術分野】
【０００１】
本発明は、複合型ナノ粒子（複合型無機金属化合物ナノ粒子）に係り、特に半導体装置の電極間等を接合するのに使用される接合材料の主材として用いられる複合型ナノ粒子に関する。
【背景技術】
【０００２】
半導体装置や電気・電子部品の小型化に伴い、粒径が１００ｎｍ以下の金属粒子、所謂、金属ナノ粒子の半導体装置等への応用可能性が注目を集めている。この金属ナノ粒子の半導体装置等への応用としては、例えば、金属ナノ粒子を含む微量液体による配線形成や導電性ペーストに関するものが挙げられる。
【０００３】
従来、半導体装置の実装工程に於ける各種デバイスの基板への接合や、大電力の半導体装置の電極間接合等に広く用いられるＳｎ−Ｐｂ系はんだは、環境保全の観点等から、鉛を含まないもので代替することが求められている。Ｓｎ−Ｐｂ系はんだのうち、通常の６０％Ｓｎ−４０％Ｐｂ等の低温はんだは、主として、Ｓｎ−Ａｇ−Ｃｕ系の無鉛はんだによって、これを代替する技術がほぼ確立されている。しかしながら、融点が３００℃程度のＳｎ−９５％Ｐｂ系の高温はんだは、これを代替する無鉛組成のはんだ材料の目途が未だ立っていないのが現状である。そこで、Ｓｎ−９５％Ｐｂ系の高温はんだを、金属ナノ粒子または無機金属化合物ナノ粒子を核とした複合型ナノ粒子を主材とする接合材料で代替し、ナノ粒子自体が持つ低温焼結性に基づく接合を行うことによって、高温はんだ使用を全廃出来れば、その利点は著しく大きなものとなると考えられる。
【０００４】
一般的に金属ナノ粒子は、その粒径が小さくなるにしたがって、バルクの材料とは異なる性質を帯びることが知られている。これは、金属ナノ粒子の場合、１個のナノ粒子に含まれる原子のうち表面に露出しているものの割合が、バルクの場合に比べて遙かに大きいためであると考えられる。この金属ナノ粒子の代表的な性質の一つとして、焼結の起る温度がある。表１は、２０〜５０ｎｍ程度の粒径の各種金属ナノ粒子の焼結開始温度を示す（一ノ瀬昇、尾崎義治、賀集誠一郎、「超微粒子技術入門」（１９８８.７  オーム社）参照）。
【表１】
2008063668.tif 000020
【０００５】
表１で明らかなように、金属ナノ粒子は、通常、工業的に用いられる粉体よりも著しく低い温度で焼結を開始することがわかる。このような金属ナノ粒子の低温焼結性を利用して、低温での部材の接合に金属ナノ粒子を応用することで、電気部品や半導体装置等の接合材料として多用されている鉛入りはんだを代替する可能性が大きいと考えられる。
【０００６】
一方、金属ナノ粒子は、一般に表面の活性が著しく高いので、常温でも金属ナノ粒子同士が接近して引合い、凝集してしまう傾向を持っている。そして、金属ナノ粒子が一旦凝集を起せば、粒子は粗大化してしまうので、金属ナノ粒子としてのユニークな特性は急速に失われる。このため、金属ナノ粒子を半導体の微細配線形成や極細径ビアの埋込み等に応用することは、一般に困難であると考えられていた。
【０００７】
このため、個々の金属ナノ粒子の周囲を有機物からなる被覆で囲んで保護するようにした複合型金属ナノ粒子が開発されている。この有機物で金属ナノ粒子の表面を被覆して保護する方法としては、（１）物理的手段によって、金属ナノ粒子を形成する途中で、粒子同士が衝突して凝集を起す前に、個々の粒子表面に溶剤被覆膜を形成する方法、及び（２）液相系内に溶媒、金属塩、保護剤及び還元剤などを共存させ、これを加熱することによる方法の２つの方法が一般に知られている。
【０００８】
（１）の物理的手段による金属ナノ粒子の生成を経由する方法では、主としてガス中で、原料金属を蒸発させる必要があり、このため生産性が低く、コストの高いプロセスにつながりやすいという欠点がある。一方、（２）の液相法では、大気圧下での粒子原料の液状化を伴いながら、複合型金属ナノ粒子を形成するので、（１）の方法に比べ、安価で量産性のあるプロセスを容易に構築できる利点がある。
【０００９】
（２）の方法を使用したものとして、例えばステアリン酸銀を原料とし、これを窒素ガス雰囲気中で２５０℃に加熱することによって複合型銀ナノ粒子を生成するようにした方法が提案されている（例えば、特許文献１参照）。この場合、図１に示すように、例えば平均粒径ｄ２が５ｎｍ程度の金属（銀）成分からなる金属核２２の周りを、厚さｈ２が１．５ｎｍ程度の有機物２４で被覆した複合型銀ナノ粒子２０が生成される。この複合型銀ナノ粒子２０は、金属核（金属成分）２２の表面から有機物２４を脱離させて、金属核２２同しを均一に焼結させるのに、少なくとも２５０℃以上の温度が必要で、これを主材とした接合材料の接合温度も２５０℃以上となることがわかっている。これは、有機物２４が金属核２２と反応し、金属（銀）を内部に取込んだ有機金属化合物を介して、有機物２４が金属核２２の表面に化学的に結合しており、このため、結合エネルギも大きく、この結合を解いて有機物２４を金属核２２から脱離させるのに、高い温度（エネルギ）を必要とするためであると考えられる。
【００１０】
また、金属塩とアルコール系有機物とを共存させて、アルコール系有機物の分解開始温度以上の加熱を行うことによって、前述と同様に、複合型銀ナノ粒子を生成することが提案されている（例えば、特許文献２参照）。この場合、例えば平均粒径７〜１０ｎｍ程度の金属（銀）成分からなる金属核の周りを厚さ１．５ｎｍ程度の有機物で被覆した複合型銀ナノ粒子が生成される。この複合型銀ナノ粒子も、前述と同様に、金属核の表面から有機物を脱離させて、金属核を均一に焼結させるのに、少なくとも２５０℃以上の温度が必要で、これを主材とした接合材料の接合温度も２５０℃以上となることがわかっている。これも、前述と同様に、有機物が金属核の表面に有機金属化合物を介して化学的に結合しているためであると考えられる。
【００１１】
【特許文献１】特開平１０−１８３２０７号公報
【特許文献２】国際公開第０１／７０４３５号パンフレット
【発明の開示】
【発明が解決しようとする課題】
【００１２】
従来の複合型金属ナノ粒子にあっては、金属核から有機物を脱離させて、金属核を均一に焼結させるのに、少なくとも約２５０℃以上の温度が必要であり、この複合型金属ナノ粒子を主材とした接合材料の接合温度も約２５０℃以上となる。このため、半導体装置や電気部品の接合等で多用されている、はんだ接合に必要とされる加熱温度（接合温度）が２００℃内外の現状から判断すると、従来の複合型金属ナノ粒子を主材とした接合材料では、接合に要する温度が高過ぎる。
【００１３】
本発明は上記事情に鑑みてなされたもので、無機金属化合物を含む中心部から有機物を脱離させて該中心部を金属化させる温度を大幅に低減させて、はんだによる接合の代替に応用できるようにした複合型ナノ粒子を提案することを目的とする。
【課題を解決するための手段】
【００１４】
本発明の複合型ナノ粒子は、中心部に少なくとも無機金属化合物を含み、該中心部の周りを物理吸着的に結合した有機物で被覆している。
従来の金属ナノ粒子の場合は、裸のままでは化学的に極めて活性であり、有機物で被覆することによって安定化させる必要がある。この発明の複合型ナノ粒子（複合型無機金属化合物ナノ粒子）の場合は、中心部に比較的低温で熱分解する無機金属化合物を含んでおり、物理吸着程度の弱い結合力で該中心部の周囲を有機物で被覆するだけで安定な状態となる。このため従来の複合型金属ナノ粒子より低い２００℃前後の温度で金属化させることが出来る。
【００１５】
前記有機物は、炭素、水素及び酸素のみからなることが好ましい。有機物は、物理吸着程度の弱い結合力で金属無機化合物を含む中心部を被覆すれば足りるので、窒素や硫黄など金属元素に対して強い結合力を有する元素を含む官能基を持つ必要はない。また、炭素、水素及び酸素のみからなる有機物を使用することで、金属無機化合物を金属化させた際に窒素や硫黄が金属中に残留する恐れもない。
前記無機金属化合物は炭酸銀からなり、金属元素は銀である。金属（銀）成分の含有量は全体の５０〜９９重量％である。
【００１６】
本発明の複合型ナノ粒子は、炭酸銀とミリスチルアルコールとを共存させ、７０℃以上、１４０℃未満の温度Ｔ（℃）で、下記の式（１）が成立する時間ｔ（ｈ）に亘って加熱して、銀と有機物が反応して有機金属化合物が生成されることなく、中心部の周りを有機物が被覆することによって製造される。
７．８５≦（Ｔ＋２７３）（２０＋ｌｏｇｔ）×１０−３≦７．９８    （１）
【００１７】
このように、例えば炭酸銀（無機金属塩）とミリスチルアルコール（有機物質）とを７０℃以上、１４０℃未満の温度で所定時間、例えば１２０℃の温度で２ｈ加熱・保持することで、有機物が金属成分（銀）または無機金属化合物（炭酸銀）に化学的に結合されることなく、金属成分または無機金属化合物に物理吸着的に結合された複合型ナノ粒子を生成することができる。なお、炭酸銀（無機金属塩）とミリスチルアルコール（有機物質）を、上記限界範囲を超える１４０℃の温度で２ｈ加熱・保持した場合には、有機物が金属成分（銀）または無機金属化合物（炭酸銀）と反応して有機金属化合物が生成され、金属成分または無機金属化合物に有機金属化合物を介して化学的に強固に結合された複合型ナノ粒子が生成される。
【発明の効果】
【００１８】
本発明の複合型ナノ粒子によれば、中心部（金属成分及び無機金属化合物）を取囲んで保護する有機物は、中心部の表面に物理吸着的に、つまり化学的な結合とは異なり、中心部の表面に緩く結合されている。このため、有機物が化学的に金属成分（金属核）の周囲に結合した従来の複合型金属ナノ粒子に比べ、遙かに低い温度で、例えば１４０℃以上、１９０℃未満の加熱で有機物を中心部から脱離させることができる。これによって、半導体装置や電気部品の接合等で多用されている、加熱温度（接合温度）が２００℃内外のはんだによる接合を、この複合型ナノ粒子を応用した方法で代替することができる。
【発明を実施するための最良の形態】
【００１９】
以下、本発明の実施の形態を図面を参照して説明する。
【００２０】
図２は、本発明の複合型ナノ粒子（複合型無機金属化合物ナノ粒子）を模式的に示す。図２に示すように、この複合型ナノ粒子４０は、中心部４２が金属成分４４と無機金属化合物４６の混合物からなり、この中心部４２の周りを物理吸着的に結合した有機物４８で取囲んだ構成をしている。この有機物４８は、保護皮膜としての役割を果たすもので、このように、中心部４２の周囲を有機物４８で被覆することにより、凝集する傾向が小さく、分散安定性が優れた複合型ナノ粒子４０が構成される。
【００２１】
このように、金属成分４４と無機金属化合物４６の混合物からなる中心部４２の周りを物理吸着的に結合した有機物４８で取囲んだ構造にあっては、有機物４８は、化学的な結合とは異なり、金属成分４４及び無機金属化合物４６の表面に緩く結合されている。このため、従来の複合型金属ナノ粒子２０に比べ、遙かに低い温度で、かつ低いエネルギで有機物４８を中心部４２の表面から脱離させることができる。
【００２２】
この複合型ナノ粒子３０の有機物４８の中心部４２からの熱脱離開始温度、及び無機金属化合物４６の熱分解開始温度は、１４０℃以上、１９０℃未満である。このように、有機物４８の中心部４２からの熱脱離開始温度、及び無機金属化合物４６の熱分解開始温度を１４０℃以上で、１９０℃未満とすることで、この複合型ナノ粒子４０を、例えば接合材料の主材として使用した場合、この接合温度を約２００℃とすることができる。
【００２３】
有機物４８は、炭素（Ｃ）、水素（Ｈ）及び酸素（Ｏ）からなる。また、無機金属化合物４６は炭酸銀からなる。更に、複合型ナノ粒子４０の中心部４２の粒径ｄ４は、一般には１００ｎｍ以下であるが、１〜２０ｎｍであるのが好ましく、５〜１５ｎｍであるのが特に好ましい。金属（銀）成分４４の含有率は、全体の５０〜９９重量％である
【００２４】
図２に示す複合型ナノ粒子３０の製造方法を説明する。
【００２５】
先ず、原料たる金属塩としての炭酸銀と有機物質としてのミリスチルアルコールとを均一に混合する。このミリスチルアルコールの融点は、３６．４℃であり、常温では固体である。そして、この炭酸銀とミリスチルアルコールの混合物を、炭酸銀が分解して金属（銀）ナノ粒子が生成され、金属（銀）ナノ粒子と有機物が反応を起して有機金属化合物が生成されることなく、金属（銀）ナノ粒子の周りに有機物が物理吸着的に結合されるように、所定の温度、例えば７０℃以上で、１４０℃未満の所定の温度に加熱して、この温度を一定時間保持する。例えば、炭酸銀とミリスチルアルコールの混合物を１２０℃で２ｈ加熱・保持する。
【００２６】
つまり、無機金属塩と有機物質とを共存させ、無機金属塩の少なくとも一部が有機物質と反応を起して有機金属化合物が生成されることなく、無機金属塩ないしその熱分解により生成された無機金属化合物を含む中心部の周りに有機物質が物理吸着的に結合されるように無機金属塩と有機物質を所定の温度に加熱し一定時間保持することで、少なくとも無機金属化合物を含む中心部の周りを、化学的結合ではなく、物理吸着的に結合した有機物で取囲んだ構造の複合型ナノ粒子（複合型無機金属化合物ナノ粒子）を生成することができる。
【００２７】
これに対して、例えば炭酸銀とミリスチルアルコールの混合物を上記よりも高温の１４０℃で２ｈ加熱・保持すると、有機物は徐々に変化する。すなわち、有機物は、形成当初、Ｃ−Ｈ−Ｏからなる直鎖型の構造をとっているが、所定温度より高い温度に一定時間以上保持されることによって、有機物と金属との相互作用が進行し、有機金属化合物が支配的に存在するようになると考えられる。すなわち、元来物理吸着していた有機物が、有機金属化合物へと変質する。
【００２８】
つまり、炭酸銀とミリスチルアルコールの混合物を１２０℃で２ｈ加熱・保持するだけでは、有機金属化合物の生成に至ることはなく、有機物は弱く吸着した物理吸着状態を維持するが、１４０℃×２ｈの加熱・保持を行えば、吸着した有機物と金属が反応を起して有機金属化合物を生成し、複雑な構造の被覆を持つ複合型金属ナノ粒子を形成することになる。以上の機構によって、１２０℃×２ｈの加熱・保持と、１４０℃×２ｈの加熱・保持とでは全く異なる複合金属ナノ粒子が生成される。
【００２９】
ここで、前述のようにして、１２０℃×２ｈの加熱・保持によって生成した複合型銀ナノ粒子（本発明）と、１４０℃×２ｈの加熱・保持によって生成した複合型銀ナノ粒子（比較例）の熱分解曲線（ＤＴＡ曲線及びＴＧ曲線）を図３（ａ）及び図３（ｂ）に示す。なお、図３（ａ）及び図３（ｂ）に示す熱分解曲線を求めた時の昇温速度は、５℃／ｍｉｎである。
【００３０】
図３（ａ）及び図３（ｂ）で明らかなように、ＤＴＡ曲線では、図３（ａ）に示す本発明では、約１８０℃で、図３（ｂ）に示す比較例では、約２２０℃でピーク（発熱反応）がそれぞれ生じており、この温度付近で有機物の金属成分（金属核）表面からの脱離及び／または分解が生じていると考えられる。つまり、本発明にあっては、比較例に比べて、ピーク温度が約４０℃も低い。しかも、本発明では、ピークが非常にシャープに生じているが、比較例にあっては、ピークの幅が広範囲に拡がっている。
【００３１】
これにより、１２０℃×２ｈの加熱・保持によって生成した本発明は、１４０℃×２ｈの加熱・保持によって生成した比較例に比べ、有機物が遙かに低温で分解・蒸散され、銀成分（銀核）から脱離する。また、そのために必要な脱離エネルギが銀原子１個当り０.３ｅＶと極めて小さく、従来例のそれの１／８程度となっている。しかも、粒子特性の均一度が高い（曲線のピークがシャープに発現しているため）ということが明らかとなっている。これは、複合型銀ナノ粒子の低温焼結性を応用する接合には極めて好都合な特性と言える。
【００３２】
また、ＴＧ曲線では、図３（ａ）に示す本発明の方が、図３（ｂ）に示す比較例に比べて、重量減少が遙かに急激に生じており、有機物の脱離が急速に生じることを示している。これは、本発明による複合型銀ナノ粒子の粒子径を含む粒子特性の均一度が高く、系内が所定の温度に到達した瞬間に殆ど全部の粒子で一斉に有機物の脱離が始まることを示している。これに対して、比較例の複合型銀ナノ粒子では、少なくとも粒子特性の均一度が本発明のそれより劣っており、このために、全ての有機物が金属成分（金属核）から脱離を開始するのに余計な時間がかかることを示す。均一な金属焼結を起すためには、有機物が短時間で金属成分（金属核）から脱離することが必須条件なので、本発明の複合型銀ナノ粒子は、比較例のそれを接合に応用する上での不都合を解消し、良好な接合を起すために好適なものとなっている。
【００３３】
図３（ａ）は、１２０℃×２ｈの加熱・保持条件で、通常の温度管理レベル、つまり保持温度の制御偏差を±０．５℃以内として生成した複合型ナノ粒子の熱分解曲線を示している。１２０℃×２ｈの加熱・保持条件で、通常の温度管理レベルより遙かに厳しく、±０．１℃以内の制御偏差となるような温度管理を行って生成した複合型ナノ粒子の熱分解曲線を図４に示す。
【００３４】
図４から明らかなように、ＤＴＡ曲線におけるピーク温度は、約１７８℃で、図３（ａ）に示すそれとほぼ同じであるにも拘わらず、曲線のピークは著しく幅が狭くなっており、その温度でのＴＧ曲線の変化挙動も極めて急激なものとなっている。これは、厳格な保持温度管理を行うことによって生成した複合型ナノ粒子は、その粒子特性の均一度が極めて高くなることに起因すると考えられ、高品質の接合に使用するのに好適となる。
【００３５】
図５は、図４に示すのと同様に、１２０℃×２ｈの加熱・保持条件で、±０．１℃以内の制御偏差となるような温度管理を行って生成した複合型ナノ粒子（供試材）の構成物質をＸ線回折法によって定性的に分析・同定したときのスペクトルを示す。図５から、この複合型ナノ粒子は、少なくとも炭酸銀と金属銀を共に含む、複合型無機金属化合物ナノ粒子の形態を有していることが判る。
【００３６】
なお、エネルギレベルの違いに起因して、Ｘ線回折法では有機物の検出は不可能である。
そこで、この複合型ナノ粒子（複合型無機金属化合物ナノ粒子）の有機物層を調べるため、試料の加熱によるＧＣ（ガスクロマトグラフィー）−質量分析・同定を行った。図６は、その結果の一例を示す。図６から明らかなように、有機物の主成分は、分子式中にＣを１４個有するアルコール＝テトラデカノールと判明した。
テトラデカノール（ミリスチルアルコールの別称）は、有機物全体の６０ｗｔ％程度を占めており、これは原料として用いたミリスチルアルコールから由来したものであると考えられる。
【００３７】
更に、本発明の複合型ナノ粒子と従来の複合型ナノ粒子との間の大きな違いとして、有機物質に対する分散性の違いを指摘することが出来る。すなわち、比較例の複合型ナノ粒子は、トルエン等の溶剤に均一に分散させることが出来る。ところが、本発明の複合型ナノ粒子は、有機物質に対する分散性が無いことを特徴としている。なお、本発明の複合型金属ナノ粒子は、界面活性剤を加えた水には分散可能性を持っている。
【００３８】
以上述べたように、保持時間を２ｈで一定とした場合、加熱・保持温度が１２０℃（本発明）と１４０℃（比較例）では全く異なる性質の複合型銀ナノ粒子が生じる。これは主として金属核の周囲に存在する有機物の被覆形態の本質的違いに基づくと考えられる。つまり、このように、わずか２０℃の温度の違いで、化学反応速度が急激に増加して、大きく性状の異なる結果を得られるのは、有機物の被覆形成機構が熱活性化過程によって引き起こされ、粒子生成時間の大半は、有機物被覆の形成・変化（吸着・有機金属化合物形成等）に費消されているためであると考えられる。
【００３９】
熱活性化過程の効果を定量的に記述する温度時間パラメータ（ラーソン・ミラーパラメータλ）を次式（２）によって計算すると、表２のようになる。原子の拡散を典型例とする熱活性化過程が根底にある現象においては、反応の進行量がＴ１（Ｃ＋ｌｏｇｔ）の形のパラメータで表示されることがわかっており、この値が同じならば、同じ性質、状態に到達しているという一般的法則が成り立っている。そこで、式（２）に示すλをラーソン・ミラーパラメータとして熱活性化による反応量の指標として用いることが多い。
λ＝Ｔ１（２０＋ｌｏｇｔ）×１０−３    （２）
〔Ｔ１：加熱温度（Ｋ）、ｔ：保持時間（ｈ）〕
【００４０】
【表２】
2008063668.tif 000021
【００４１】
表２で明らかなように１００℃×１４ｈ、と１２０℃×２ｈの加熱・保持の場合のラーソン・ミラーパラメータλは、夫々共に７.９８と等しい値を示すが、１４０℃×２ｈの加熱・保持の場合、ラーソン・ミラーパラメータλは、８.３８と前者よりも遙かに大きな値を示しており、この加熱・保持時間効果によって有機金属化合物を形成したと考えられる。
【００４２】
言い換えると、複合型ナノ粒子という同じ範疇にあっても、λ≦７.９８（１２０℃×２ｈ、１００℃×１４ｈ）の場合、有機金属化合物は生じないが、少なくとも、λ＝８.３８（１４０℃×２ｈ）以上の熱履歴を受ければ、有機金属化合物の生成反応が生じ、その結果、前述のような著しい粒子性状の差異が生起されることになる。したがって、ラーソン・ミラーパラメータλの大小は有機金属化合物形成の有無と符合している。
なお、式（２）では定数Ｃの値として金属の高温変形でよく使われる２０を用いているが、原子の拡散が素過程になるという点で有機金属化合物形成の場合も類似の扱いが出来ると仮定している。
【００４３】
このように、有機金属化合物が形成される反応が起きる条件を考慮することによって、所望の性状の複合型銀ナノ粒子を得るためには、ラーソン・ミラーパラメータλが、少なくとも７.９８以下となるような加熱・保持を行うことが必要となる。実用的な加熱操作（昇温・保持）としては、例えば加熱温度１２０℃で２ｈ保持の処理を行うのが適当であり、１２０℃以上では、現象の進行速度が高まるので、有機金属化合物を生成するリスクが大きくなる。
【００４４】
一方、表２から明らかなように、加熱温度が１００℃のように低くなると、保持時間を著しく長くとる必要を生じるので、製造時間が長引くことになって、不経済なプロセスとなり易い。したがって、加熱温度が８０〜１２０℃程度で、保持時間が１〜２４ｈ程度の範囲内で、ラーソン・ミラーパラメータλが７.９８以下となるような加熱・保持条件を満足しながら、現実的に実行可能な温度・保持時間を選定することが望ましい。
【００４５】
表３は、前述のように、炭酸銀とミリスチルアルコールを１２０℃×２ｈの加熱・保持することによって生成した複合型銀ナノ粒子（本発明）と、同じく１４０℃×２ｈの加熱・保持することによって生成した複合型銀ナノ粒子（比較例１）と、ステアリン酸銀を原料とし、これを窒素ガス雰囲気中で２５０℃に加熱することによって生成した複合型銀ナノ粒子（比較例２）の製造条件、特性及びこれらを接合材料の主材として使用した時の接合開始温度を示す。
【００４６】
【表３】
2008063668.tif 000022
【００４７】
本発明と比較例１の結果から明らかなように、わずか２０℃の生成温度の違いによって、有機物の熱脱離温度、及び接合開始温度が大きく異なっており、本発明による複合型銀ナノ粒子の優位性が明らかとなっていることが判る。
表４は、本発明の実施にあたり加熱温度と加熱時間を変化して製造する場合の比較を示す。
【００４８】
【表４】
2008063668.tif 000023
【００４９】
表４の製造条件は、いずれもラーソン・ミラーパラメータλ＝７.８５（一定）としている。表４に示すように、製造時の加熱温度、保持時間が異なっても、ラーソン・ミラーパラメータλが等しいので、同じ形態の粒子が生成し、有機物の熱脱離温度が１８０℃程度と、互いに等しくなっていることを確認している。
【００５０】
図７は、本発明における製造時の加熱温度・保持時間によって、有機物の熱脱離温度がどのように変化するかを示す。図７は、熱分析曲線（ＴＧ曲線）の第１ピーク相当温度を横軸の値としてプロットして作成している。
図７によって、製造時の加熱温度・保持時間の有機物脱離性に及ぼす影響を定量的に見積ることが可能となる。
【図面の簡単な説明】
【００５１】
【図１】従来の複合型金属ナノ粒子を模式的に示す図である。
【図２】本発明の複合型ナノ粒子（複合型無機金属化合物ナノ粒子）を模式的に示す図である。
【図３】図３（ａ）は、本発明の複合型ナノ粒子の熱分析曲線（ＤＴＡ曲線及びＴＧ曲線）を示すグラフで、図３（ｂ）は、比較例の複合型金属（銀）ナノ粒子の熱分析曲線（ＤＴＡ曲線及びＴＧ曲線）を示すグラフである。
【図４】本発明の複合型ナノ粒子の熱分析曲線を示すグラフである。
【図５】本発明の複合型ナノ粒子（供試材）の構成物質をＸ線回折法によって定性的に分析・同定したときのスペクトラムを示す図である。
【図６】本発明の複合型ナノ粒子（供試材）の加熱によるＧＣ（ガスクロマトグラフィー）−質量分析・同定を行って得られたスペクトラムである。
【図７】本発明の複合型ナノ粒子生成時の加熱温度・保持時間と有機物の熱脱離温度の関係を示すグラフである。
【符号の説明】
【００５２】
４０  複合型ナノ粒子（複合型無機金属化合物ナノ粒子）
４２  中心部
４４  金属成分
４６  無機金属化合物
４８  有機物
【手続補正３】
【補正対象書類名】図面
【補正対象項目名】全図
【補正方法】変更
【補正の内容】
【図１】
2008063668.tif 000024
【図２】
2008063668.tif 000025
【図３】
2008063668.tif 000026
【図４】
2008063668.tif 000027
【図５】
2008063668.tif 000028
【図６】
2008063668.tif 000029
【図７】
2008063668.tif 000030